(57)【特許請求の範囲】
【請求項１】
富溶媒よりも疎水性の高い溶媒を貧溶媒として用いる再沈殿法を使用して精製することにより、重量平均分子量が３０００〜１００００００であり、下記式（１）で表される繰り返し単位を有し、かつＳＥＣ（サイズ排除クロマトグラフィー）測定により決定された分子量分布の分散値（Ｍｗ／Ｍｎ）が１．８０以下である高分子化合物を得る高分子化合物の製造方法であって、富溶媒としてエーテル系溶媒を用い、貧溶媒としてアルカン系溶媒を用いる、高分子化合物の製造方法。
【化１】
0005584955.tif 000028
〔（式中、Ａｒ1〜Ａｒ5は各々独立して、下記置換基群Ｚから選ばれる分子量４００以下の置換基を有していてもよい芳香族炭化水素基、または下記置換基群Ｚから選ばれる分子量４００以下の置換基を有していてもよい芳香族複素環基を表す。Ｘは、下記の連結基群Ｘ1の中から選ばれる連結基を表す。
＜連結基群Ｘ1＞
【化２】
0005584955.tif 000029
（式中、Ａｒ11〜Ａｒ28は、各々独立して、下記置換基群Ｚから選ばれる分子量４００以下の置換基を有していてもよい芳香族炭化水素基、または下記置換基群Ｚから選ばれる分子量４００以下の置換基を有していてもよい芳香族複素環基を表す。
［置換基群Ｚ］
アルキル基；アルケニル基；アルキニル基；アルコキシ基；アリールオキシ基；アルコキシカルボニル基；ジアルキルアミノ基；ジアリールアミノ基；アリールアルキルアミノ基；アシル基；ハロゲン原子；ハロアルキル基；アルキルチオ基；アリールチオ基；シリル基；シロキシ基；芳香族炭化水素環基；芳香族複素環基：
Ｒ31およびＲ32は、各々独立して、水素原子、或いは、分子量４００以下の、アルキル基、アルケニル基、アルキニル基、アルコキシ基、シリル基、シロキシ基、芳香族炭化水素基、または芳香族複素環基を表す。）〕
【請求項２】
上記式（１）が下記式（１−１）で表されることを特徴とする、請求項１に記載の高分子化合物の製造方法。
【化３】
0005584955.tif 000030
（式中、Ｒ1〜Ｒ5は、各々独立して、前記置換基群Ｚから選ばれる分子量４００以下の置換基を表す。ｐおよびｑは、各々独立して０〜５の整数を表す。ｒ，ｓおよびｔは各々独立して０〜４の整数を表す。Ｘは式（１）におけるものと同義である。）
【発明の詳細な説明】
【技術分野】
【０００１】
本発明は芳香族ジアミン系の高分子化合物およびその製造方法と、該高分子化合物を含有するポリマー組成物、該高分子化合物を用いた有機電界発光素子に関するものである。
【背景技術】
【０００２】
有機電界発光素子は、その発光効率の高さが重要な要素の１つであるが、該発光効率に関しては、芳香族ジアミン化合物からなる正孔輸送層と、８−ヒドロキシキノリンのアルミニウム錯体からなる発光層とを設けた有機電界発光素子により大幅に改善された。 
【０００３】
前記のような正孔輸送層を、湿式成膜法により形成する方法が報告されている。一般に、有機電界発光素子の正孔輸送材料や電子受容性化合物を含む層を、湿式成膜法にて形成することにより、真空蒸着法により形成する場合と比較して、素子の耐熱性や表面平坦性が高められる等の優れた利点が奏するとされている。
【０００４】
例えば、特許文献１では、ガラス転移温度の高い芳香族ジアミン含有高分子化合物を正孔輸送層として用いた有機電界発光素子を湿式成膜法により形成することが報告されている。しかし、ここで用いられる化合物は、水の溶解度の高い極性溶媒やハロゲン系溶媒でないと溶解しないという問題点があった。
【０００５】
また、有機電界発光素子の駆動電圧が上昇する原因は、陽極と正孔輸送層のコンタクトが不十分であると考えられることから、陽極と正孔輸送層との間に正孔輸送性材料と電子受容性化合物とを含有する正孔注入層を設けることにより、陽極と正孔輸送層のコンタクトを向上させ、駆動電圧を低下させる手段が検討されている。その一例として、特許文献２では、芳香族ジアミン含有高分子化合物を含有する１,２−ジクロロエタン溶液を用いて、湿式成膜法の１種であるスピンコート法により正孔注入層を形成する方法が記載されている。
【０００６】
また、特許文献３では、正孔輸送性材料である１，４−フェニレンジアミン含有高分子化合物と、電子受容性化合物であるトリス（４−ブロモフェニル）アンモニウムヘキサクロロアンチモネート（ＴＢＰＡＨ）またはトリス（ペンタフルオロフェニル）ボラン（ＰＰＢ）とをシクロヘキサノンまたは安息香酸エチルに溶解した溶液を用いて、スピンコート法により正孔注入・輸送層を形成する方法が記載されている。 
【０００７】
上記の様に芳香族ジアミン含有高分子化合物を正孔注入・輸送層に使用すると、耐熱性の向上した素子を提供することができる。しかしながら、正孔注入・輸送層の正孔注入・輸送性、また、湿式成膜法に好適な前記芳香族ジアミン含有高分子化合物の溶媒への溶解性については更なる検討が必要であると考えられていた。
【０００８】
そこで、特許文献４では、芳香族ジアミン含有高分子化合物中に含まれる環状二量体などの特定の低分子量成分を低減させることにより、芳香族ジアミン含有高分子化合物の溶媒への溶解性を改良することが提案されている。しかしながら、湿式成膜用のインクを保管した際の安定性の観点や、湿式成膜を行う際の膜の乾燥工程において意図しない結晶析出を防ぎ、素子性能を確保すると言う点からも、更に改良された溶解性が求められていた。
【特許文献１】特開平９−１８８７５６号公報
【特許文献２】特開２０００−３６３９０号公報
【特許文献３】特開２００３−２１３００２号公報
【特許文献４】特開２００５−２０９６２６号公報
【発明の開示】
【発明が解決しようとする課題】
【０００９】
本発明は、高い溶媒溶解性を有する芳香族ジアミン含有高分子化合物であって、インクとした時の保存性に優れ、素子に用いた場合に駆動電圧、駆動寿命、発光効率に優れた素子が得られる、芳香族ジアミン含有高分子化合物を提供することを課題とする。
【課題を解決するための手段】
【００１０】
本発明者らが鋭意検討した結果、以下の高分子化合物が上記課題を解決できることがわかり、本発明に到達した。
【００１１】
すなわち、本発明は、富溶媒よりも疎水性の高い溶媒を貧溶媒として用いる再沈殿法を使用して精製することにより、重量平均分子量が３０００〜１００００００であり、下記式（１）で表される繰り返し単位を有し、かつＳＥＣ（サイズ排除クロマトグラフィー）測定により決定された分子量分布の分散値（Ｍｗ／Ｍｎ）が１．８０以下である高分子化合物を得る高分子化合物の製造方法であって、富溶媒としてエーテル系溶媒を用い、貧溶媒としてアルカン系溶媒を用いることを特徴とする高分子化合物の製造方法、に存する。
【００１２】
【化５】
0005584955.tif 000002
【００１３】
〔（式中、Ａｒ1〜Ａｒ5は各々独立して、下記置換基群Ｚから選ばれる分子量４００以下の置換基を有していてもよい芳香族炭化水素基、または下記置換基群Ｚから選ばれる分子量４００以下の置換基を有していてもよい芳香族複素環基を表す。Ｘは、下記の連結基群Ｘ1の中から選ばれる連結基を表す。）
＜連結基群Ｘ1＞
【化６】
0005584955.tif 000003
（式中、Ａｒ11〜Ａｒ28は、各々独立して、下記置換基群Ｚから選ばれる分子量４００以下の置換基を有していてもよい芳香族炭化水素基、または下記置換基群Ｚから選ばれる分子量４００以下の置換基を有していてもよい芳香族複素環基を表す。
［置換基群Ｚ］
アルキル基；アルケニル基；アルキニル基；アルコキシ基；アリールオキシ基；アルコキシカルボニル基；ジアルキルアミノ基；ジアリールアミノ基；アリールアルキルアミノ基；アシル基；ハロゲン原子；ハロアルキル基；アルキルチオ基；アリールチオ基；シリル基；シロキシ基；芳香族炭化水素環基；芳香族複素環基：
Ｒ31およびＲ32は、各々独立して、水素原子、或いは、分子量４００以下の、アルキル基、アルケニル基、アルキニル基、アルコキシ基、シリル基、シロキシ基、芳香族炭化水素基、または芳香族複素環基を表す。）〕
【発明の効果】
【００１５】
本発明の高分子化合物は、溶媒に対する溶解性が高く、インク保存性に優れる。また、この高分子化合物を用いた有機電界発光素子は、駆動電圧が低く、発光効率、および駆動寿命に優れる。
【発明を実施するための最良の形態】
【００１６】
以下に本発明の実施の形態を詳細に説明するが、以下に記載する構成要件の説明は本発明の実施態様の一例（代表例）であり、本発明はその要旨を超えない限り、これらの内容に特定されない。
【００１７】
［高分子化合物］
本発明の高分子化合物は、重量平均分子量が３０００〜１００００００であり、下記式（１）で表される繰り返し単位を有し、かつＳＥＣ（サイズ排除クロマトグラフィー）測定により決定された分子量分布の分散値（Ｍｗ／Ｍｎ）が１．８０以下であることを特徴とする。
【００１８】
【化７】
0005584955.tif 000004
【００１９】
〔（式中、Ａｒ1〜Ａｒ5は各々独立して、置換基を有していてもよい芳香族炭化水素基、または置換基を有していてもよい芳香族複素環基を表す。Ｘは、下記の連結基群Ｘ1の中から選ばれる連結基を表す。
＜連結基群Ｘ１＞
【化８】
0005584955.tif 000005
（式中、Ａｒ11〜Ａｒ28は、各々独立して、置換基を有していてもよい芳香族炭化水素基、または置換基を有していてもよい芳香族複素環基を表す。Ｒ31およびＲ32は、各々独立して、水素原子または置換基を表す。）
【００２０】
＜式（１）で表される繰り返し単位＞
式（１）において、Ａｒ1〜Ａｒ5、および、Ａｒ11〜Ａｒ28には、任意の芳香族炭化水素基または芳香族複素環基が適用可能であり、各々が同一であっても異なっていてもよく、任意の置換基を有していてもよい。
【００２１】
Ａｒ1〜Ａｒ5、および、Ａｒ11〜Ａｒ28に適用される芳香族炭化水素基を例示するならば、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環などの、６員環の単環または２〜５縮合環由来の、１価または２価の基が挙げられる。
【００２２】
また、Ａｒ1〜Ａｒ5、および、Ａｒ11〜Ａｒ28に適用される芳香族複素環基を例示するならば、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ベンゾイミダゾール環、ペリミジン環、キナゾリン環、キナゾリノン環、アズレン環などの、５または６員環の単環または２〜４縮合環由来の、１価または２価の基が挙げられる。
【００２３】
また、Ａｒ3〜Ａｒ5およびＡｒ11〜Ａｒ15、Ａｒ17〜Ａｒ20、Ａｒ22〜Ａｒ25、Ａｒ27、Ａｒ28は１種類または２種類以上の芳香族炭化水素基および／または芳香族複素環基を連結して用いることができる。
【００２４】
Ｒ31、Ｒ32には、水素原子または任意の置換基が適用可能であり、互いに同一であっても異なっていてもよい。前記、適用可能な置換基を例示するならば、アルキル基、アルケニル基、アルキニル基、アルコキシ基、シリル基、シロキシ基、芳香族炭化水素基、芳香族複素環基が挙げられ、これらの具体例としては、以下の置換基群Ｚに例示したものが挙げられる。
【００２５】
Ａｒ1〜Ａｒ5およびＡｒ11〜Ａｒ28が有してもよい置換基としては、例えば、下記の置換基群Ｚの１種または２種以上が挙げられる。
【００２６】
［置換基群Ｚ］
メチル基、エチル基等の好ましくは炭素数１〜１０、更に好ましくは炭素数１〜８のアルキル基； 
ビニル基等の好ましくは炭素数２〜１１、更に好ましくは炭素数２〜５のアルケニル基；
エチニル基等の好ましくは炭素数２〜１１、更に好ましくは炭素数２〜５のアルキニル基；
メトキシ基、エトキシ基等の好ましくは炭素数１〜１０、更に好ましくは炭素数１〜６のアルコキシ基；
フェノキシ基、ナフトキシ基、ピリジルオキシ基等の好ましくは炭素数４〜２５、更に好ましくは炭素数５〜１４のアリールオキシ基；
メトキシカルボニル基、エトキシカルボニル基等の好ましくは炭素数２〜１１、更に好ましくは炭素数２〜７のアルコキシカルボニル基；
ジメチルアミノ基、ジエチルアミノ基等の好ましくは炭素数２〜２０、更に好ましくは炭素数２〜１２のジアルキルアミノ基；
ジフェニルアミノ基、ジトリルアミノ基、Ｎ−カルバゾリル基等の好ましくは炭素数１０〜３０、更に好ましくは炭素数１２〜２２のジアリールアミノ基；
フェニルメチルアミノ基等の好ましくは炭素数６〜２５、更に好ましくは炭素数７〜１７のアリールアルキルアミノ基；
アセチル基、ベンゾイル基等の好ましくは炭素数２〜１０、好ましくは炭素数２〜７のアシル基；
フッ素原子、塩素原子等のハロゲン原子；
トリフルオロメチル基等の好ましくは炭素数１〜８、更に好ましくは炭素数１〜４のハロアルキル基；
メチルチオ基、エチルチオ基等の好ましくは炭素数１〜１０、更に好ましくは炭素数１〜６のアルキルチオ基；
フェニルチオ基、ナフチルチオ基、ピリジルチオ基等の好ましくは炭素数４〜２５、更に好ましくは炭素数５〜１４のアリールチオ基；
トリメチルシリル基、トリフェニルシリル基等の好ましくは炭素数２〜３３、更に好ましくは炭素数３〜２６のシリル基；
トリメチルシロキシ基、トリフェニルシロキシ基等の好ましくは炭素数２〜３３、更に好ましくは炭素数３〜２６のシロキシ基；
シアノ基；
フェニル基、ナフチル基等の好ましくは炭素数６〜３０、更に好ましくは炭素数６〜１８の芳香族炭化水素環基；
チエニル基、ピリジル基等の好ましくは炭素数３〜２８、更に好ましくは炭素数４〜１７の芳香族複素環基：
【００２７】
上記各置換基の分子量としては、４００以下、中でも２５０以下程度が好ましい。
【００２８】
溶解性、耐熱性、正孔注入・輸送性の点から、Ａｒ1、Ａｒ2としては、ベンゼン環、ナフタレン環、フェナントレン環、チオフェン環、ピリジン環由来の１価の基が好ましく、フェニル基、ナフチル基がさらに好ましい。
耐熱性、酸化還元電位を含めた正孔注入・輸送性の点から、Ａｒ3〜Ａｒ5としては、ベンゼン環、ナフタレン環、アントラセン環、フェナントレン環由来の２価の基が好ましく、フェニレン基、ビフェニレン基、ナフチレン基がさらに好ましい。
【００２９】
また、本発明の高分子化合物は、正孔注入・輸送性が非常に高いという理由から、上記式（１）は下記式（１−１）であることが好ましく、下記式（１−２）であることがさらに好ましい。
【００３０】
【化９】
0005584955.tif 000006
【００３１】
（式中、Ｒ1〜Ｒ5は、各々独立して置換基を表す。ｐおよびｑは、各々独立して０〜５の整数を表す。ｒ，ｓおよびｔは各々独立して０〜４の整数を表す。Ｘは式（１）におけるものと同義である。）
【００３２】
上記式（１−１）において、Ｒ1〜Ｒ5の具体例は、前述のＡｒ1〜Ａｒ5が有していてもよい置換基の例、すなわち上記置換基群Ｚに例示されたものが該当する。
【００３３】
【化１０】
0005584955.tif 000007
〔式中、Ｙは、下記の連結基群Ｘ2の中から選ばれる連結基を表す。
＜連結基群Ｘ2＞
【化１１】
0005584955.tif 000008
（式中、Ａｒ11〜Ａｒ17は、上記のＡｒ11〜Ａｒ17と同義である。）〕
【００３４】
以下に、本発明の高分子化合物の繰り返し単位として好ましい具体例を挙げるが、本発明はこれらに限定されるものではない。
【００３５】
【化１２】
0005584955.tif 000009
【００３６】
【化１３】
0005584955.tif 000010
【００３７】
【化１４】
0005584955.tif 000011
【００３８】
【化１５】
0005584955.tif 000012
【００３９】
上記具体例のうち、耐熱性、電荷輸送性の点で、好ましくはＰ−１〜Ｐ−１１、Ｐ−１３〜Ｐ−１８、Ｐ−２０、Ｐ−２１、Ｐ−２３、Ｐ−２５、Ｐ−２６の繰り返し単位であり、更に好ましくは、Ｐ−１、Ｐ−３、Ｐ−４、Ｐ−６、Ｐ−９、Ｐ−１０の繰り返し単位であり、より好ましくはＰ−１〜Ｐ−１１、Ｐ−１３〜Ｐ−１８、Ｐ−２０、Ｐ−２１、Ｐ−２３、Ｐ−２５、Ｐ−２６の繰り返し単位であり、更に好ましくは、Ｐ−１、Ｐ−３、Ｐ−４、Ｐ−６、Ｐ−９、Ｐ−１０の繰り返し単位であり、最も好ましくはＰ−１、Ｐ−４の繰り返し単位である。
【００４０】
式（１）で表される繰り返し単位を有する高分子化合物は、必要に応じて、２種以上の前記式（１）で表される繰り返し単位を含有している化合物であってもよい。さらに、本発明の高分子化合物は、性能を損なわない範囲で、他の種々の繰り返し単位を含有していてもよい。
【００４１】
＜重量平均分子量＞
本発明の高分子化合物は、重量平均分子量が３０００〜１００００００の範囲であり、有機電界発光素子への使用に好適である。
この高分子化合物を含む層を、湿式成膜法により形成する場合には、溶解性および耐熱性の点から、その重量平均分子量は特に１００００以上、２００００００以下程度のものが好ましい。
【００４２】
ここで、湿式成膜法とは、スピンコート、スプレーコート、ディップコート、ダイコート、フレキソ印刷、スクリーン印刷、インクジェット法等により、材料が溶解または分散した塗布液を塗布して成膜することをいう。
【００４３】
なお、本発明の高分子化合物の重量平均分子量は、ＳＥＣ（サイズ排除クロマトグラフィー）測定により決定されるものである。
詳細な条件は、下記分子量分布の分散値において説明するものと同様である。
【００４４】
＜ガラス転移温度、その他の物性＞
本発明の高分子化合物のガラス転移温度は、通常９０℃以上であり、有機電界発光素子の耐熱性を含めた駆動安定性の点で好ましくは１１０℃以上、さらに好ましくは１３０℃以上である。
また、本発明の高分子化合物が酸化される電位は、通常＋０．２〜＋１．２Ｖvs.ＳＣＥであり、電荷輸送性の点で、好ましくは＋０．４〜＋１．０Ｖvs.ＳＣＥである。
また、本発明の高分子化合物のイオン化ポテンシャルは、通常４．５〜５．５ｅＶであり、電荷輸送性の点で、好ましくは４．８〜５．３ｅＶである。
【００４５】
本発明の高分子化合物は、種々の溶媒に対して高い溶解性を有し、正孔注入・輸送性に優れるため、湿式成膜法でも使用出来る電荷輸送材料として電子写真感光体、有機電界発光素子、光電変換素子、有機太陽電池、有機整流素子等に好適に使用できる。本発明の高分子化合物は、それ自体を電荷輸送材料として使用できるが、本発明の高分子化合物と他の化合物等とを含有させて電荷輸送材料としても使用できる。
【００４６】
また、本発明の高分子化合物は、結晶化し難く、高いガラス転移温度を有し、薄膜形成性に優れるため、本発明の高分子化合物を含有する有機電界発光素子は、耐熱性に優れ、長期間安定に駆動（発光）する有機電界発光素子を提供することが可能である。
【００４７】
＜分子量分布の分散値（Ｍｗ／Ｍｎ）＞
前記式（１）で表される繰り返し単位を含有する本発明の高分子化合物は、ＳＥＣ（サイズ排除クロマトグラフィー）測定により決定される分子量分布において、分子量分布の分散値（Ｍｗ／Ｍｎ）が１．８０以下であることを特徴とする。この分散値（Ｍｗ／Ｍｎ）は、好ましくは１．７５以下、さらに好ましくは１．６５以下で、好ましくは１．０以上、さらに好ましくは１．１以上、特に好ましくは１．２以上である。分散値（Ｍｗ／Ｍｎ）が大きいと、目的とする良好な溶媒溶解性を得ることができない。
【００４８】
ここで、ＳＥＣ測定条件を示す。
カラムは、東ソー社製ＴＳＫｇｅｌ  ＧＭＨXL×２本または同等以上の分離能を示すもの、すなわち、
粒子径：９ｍｍ
カラムサイズ：７．８ｍｍ内径×３０ｃｍ長さ×２本
保証理論段数：１４０００ＴＰ／３０ｃｍ程度
のものを用い、カラム温度は４０℃とする。
移動層はテトラヒドロフラン、クロロホルムのうち充填材への吸着のないものを選択し、流量は１．０ｍｌ／分とする。インジェクション濃度は０．１重量％とし、インジェクション量は０．１０ｍｌとする。検出器としてはＲＩを用いる。
分子量既知のポリスチレン（標準試料）の溶出時間から算出した校正曲線を用いて、サンプルの溶出時間を分子量に換算することによって、分子量分布が決定される。なお、ＳＥＣ測定では高分子量成分ほど溶出時間が短く、低分子量成分ほど溶出時間が長くなる。
【００４９】
＜低分子量成分面積比＞
前記式（１）で表される繰り返し単位を含有する本発明の高分子化合物の溶媒に対する溶解性をさらに高めるために、ＳＥＣ（サイズ排除クロマトグラフィー）測定により決定された分子量分布において、分子量分布全体の積分値に対して下記式（２）で表される化合物（以下「化合物（２）」と称す場合がある。）の分子量に対応するピークの積分値（以下、「低分子量成分面積比」という）が３％以下であることが好ましく、溶解性、成膜性、正孔注入・輸送性の点から、低分子量成分面積比はさらに１．５％以下、特に０．７％以下、とりわけ０．３％以下であることが好ましく、０．００１％以上であることが好ましい。低分子量成分面積比が上記上限よりも大きいと、十分な溶媒溶解性を得ることができない場合がある。
【００５０】
【化１６】
0005584955.tif 000013
（式中、Ａｒ1〜Ａｒ5およびＸは、式（１）におけるものと同義である。）
【００５１】
化合物（２）は、前記式（１）で表される繰り返し単位を含有する本発明の高分子化合物の製造過程で通常副生する環状二量体である。通常、後述する本発明の高分子化合物の合成反応で高分子化合物を合成した後、精製等によって副生する上記環状二量体等の低分子量成分量を低減する前の低分子量面積比は、４〜７％であり、条件によっては、１５％程度までの大きさとなることがある。
【００５２】
なお、化合物（２）の分子量に対応するピークとは、化合物（２）を示すピークだけでなく、化合物（２）と同じ位置に現れる化合物のピークも含めたものを意味する。化合物（２）のピークと同じ位置にピークが現れる化合物としては、例えば、前記式（２）で表される環状二量体の他、該環状二量体が開環した様な鎖状二量体など（異なる２種の式（１）で表される繰り返し単位が連結して（即ち、共重合体）式（２）の構造を取る環状二量体およびその鎖状二量体も含まれる。）が挙げられる。但し、通常は実質的に前記式（２）で表される環状二量体と予想される。
【００５３】
本発明の高分子化合物は、前述の通り、前記式（１）が前記式（１−１）である場合が好ましく、前記式（１−２）である場合がさらに好ましいが、その場合、上記化合物（２）は下記式（２−１）で表される化合物であることが好ましく、さらには下記式（２−２）で表される化合物であることがさらに好ましい。
【００５４】
【化１７】
0005584955.tif 000014
（式中、Ｒ1〜Ｒ5、およびＸ、ｐ、ｑ、ｒ、ｓ、ｔは、式（１−１）におけるものと同義である。）
【００５５】
【化１８】
0005584955.tif 000015
（式中、Ｙは式（１−２）におけるものと同義である。）
【００５６】
低分子量成分面積比の算出のためのＳＥＣ測定条件は前述の通りであるが、前記式（１）で表される繰り返し単位を含有する本発明の高分子化合物のＳＥＣ測定では、測定開始から１８分〜１９分程度に化合物（２）の分子量に対応するピークが観測される。化合物（２）の分子量に対応する成分が溶出した後、検出器の示す屈折率が一定となり、移動層に用いる溶媒の屈折率とほぼ等しくなった溶出時間をピークエンドとする。このピークエンドの溶出時間を分子量に換算すると、ｌｏｇＭ＝２．４〜２．８程度となる。
【００５７】
ここで、低分子量成分面積比とは、上記の方法によって決定された分子量分布において、化合物（２）の分子量に対応するピークのピークトップより低分子量側の積分値（面積Ａ）を２倍した値を分子量分布全体の積分値（面積Ｂ）で割った値である。
即ち、
低分子量成分面積比＝２×（面積Ａ）／（面積Ｂ）
で表され、百分率で表すと、
低分子量成分面積比（％）＝２×（面積Ａ）／（面積Ｂ）×１００
となる。
【００５８】
尚、化合物（２）の分子量は、当該高分子化合物に含まれる式（１）で表される繰り返し単位の中から実際に選択される繰り返し単位に応じて算出される。ＳＥＣ測定による分子量分布曲線においては、その分子量値に対応するピークが観測される。重合条件によって置換基の一部が反応したりして、若干の分子量のシフトが見られることもあるが、その場合でも分子量変動範囲は±５０以下程度である。
【００５９】
［高分子化合物の製造方法］
＜前記式（１）で表される繰り返し単位を含有する本発明の高分子化合物の合成方法＞
本発明の高分子化合物は、例えば、下記式（５）で表されるジヒドロキシ化合物と下記式（６）で表される二ハロゲン化物を、炭酸カリウム、トリエチルアミン等の塩基存在下で反応させることによって合成される。
【００６０】
【化１９】
0005584955.tif 000016
【００６１】
（式（５），（６），（１）中、Ａｒ1〜Ａｒ5、Ｘは式（１）におけると同義であり、Ｘ’はフッ素原子、塩素原子、臭素原子などのハロゲン原子を表す。）
【００６２】
一般に、上記式（５）で表されるジヒドロキシ化合物と上記式（６）で表される二ハロゲン化物を反応させることによって、前記式（１）で表される繰り返し単位が繰り返される構造を有する高分子化合物が生成する。
【００６３】
このようにして、前記式（１）で表される繰り返し単位を含有する本発明の高分子化合物を合成するに当たり、分子量分布の分散値（Ｍｗ／Ｍｎ）が１．８０以下の高分子化合物を得るための方法としては、例えば次のような精製方法が挙げられる。
【００６４】
（１）  高分子化合物の粗組成物を、該組成物をある程度溶解する溶媒を用いて懸濁洗浄する方法
（２）  高分子化合物の粗組成物を、その粗組成物を溶解しやすい溶媒すなわち富溶媒に溶解させ、その溶液に該粗組成物を溶解しにくい溶媒すなわち貧溶媒を加えるか、上記粗組成物の溶液を貧溶媒に加える等して生成する沈殿と液相とを、濾過やデカント等の操作によって分別する再沈殿法
（３）  富溶媒と貧溶媒を混合した溶媒で高分子化合物の粗組成物を溶解したのち、富溶媒を蒸留等の操作によって除き、貧溶媒の濃度上昇に伴って生成する沈殿と液相とを分別する再沈殿法
（４）  高分子化合物の粗組成物を高温においては溶解するが低温においては溶解しにくい溶媒を用いて、該粗組成物を然るべく高温で溶解して得られた溶液の温度を下げることによって生成する沈殿と液相とを分別する再沈殿法
上記精製操作における溶媒、富溶媒、貧溶媒は、それぞれ１種類でもよいし複数の溶媒が混合されて用いられてもよい。
【００６５】
中でも再沈殿法は、被精製物、すなわち高分子化合物と不純物などの成分とが共に溶解している溶液を、沈殿剤となる溶媒と混合することによって、高分子化合物を主に析出させ、不純物などの成分が析出する前に液層を取り除く方法である。被精製物を溶解する溶媒（富溶媒）および沈殿剤として用いる溶媒（貧溶媒）としては、任意の溶媒を用いることができるが、被精製物の溶解性、析出する高分子化合物の形状、濾過性等の操作性の点で以下に挙げる溶媒が好ましい。また、特に貧溶媒として富溶媒よりも疎水性の高い溶媒を用いることが好ましい。ここで疎水性が高いとは、極性が低いことを意味し、水に混ざらない有機溶媒と水との間の分配係数で比較される。分配係数が大きいほど疎水性が高い。
【００６６】
富溶媒としては、クロロホルム、ジクロロメタン、１，２−ジクロロエタン、クロロベンゼン等のハロゲン系溶媒、テトラヒドロフラン、エチレングリコールジメチルエーテル、アニソール等のエーテル系溶媒、Ｎ，Ｎ−ジメチルホルムアミド、Ｎ，Ｎ−ジメチルアセトアミド、Ｎ−メチルピロリドン等のアミド系溶媒、γ−ブトロラクトン、安息香酸メチル等のエステル系溶媒、シクロヘキサノン、アセトフェノン等のケトン系溶媒、ベンゼン、キシレン、ピリジン等の芳香族系溶媒が好ましく、ハロゲン系溶媒であるクロロホルム、ジクロロメタン、１，２−ジクロロエタン、エーテル系溶媒であるテトラヒドロフラン、エチレングリコールジメチルエーテルが、少量の溶媒で本発明に係る被精製物を溶解するため操作性の点でより好ましく、テトラヒドロフランがさらに好ましい。
【００６７】
一方、貧溶媒としては、メタノール、エタノール、イソプロパノール等のアルコール系溶媒、アセトン、メチルエチルケトン等のケトン系溶媒、ジエチルエーテル、ｔｅｒｔ−ブチルメチルエーテル等のエーテル系溶媒、ヘキサン、ヘプタン等のアルカン系溶媒、酢酸エチル、酢酸ブチル等のエステル系溶媒が好ましく、アルコール系溶媒であるメタノール、エタノール、ケトン系溶媒であるアセトン、メチルエチルケトン、エステル系溶媒である酢酸エチル、アルカン系溶媒であるヘキサン、ヘプタンが富溶媒よりも疎水性が高く精製の効率が高い点、適度な蒸気圧を有するため操作性の点でより好ましく、アルカン系溶媒であるヘキサン、ヘプタンがさらに好ましい。
【００６８】
すなわち、本発明では、エーテル系溶媒および／またはアルカン系溶媒を用いることが低分子量成分の析出速度および操作性の点で好ましく、更に好ましくは、前記富溶媒として、エーテル系溶媒、前記貧溶媒として、アルカン系溶媒を使用する。
【００６９】
本発明の高分子化合物の製造法においては、再沈殿を行った後、低分子量成分が析出する前に液層（上澄み液）を取り除くことが好ましい。具体的には、被精製物である、少なくとも高分子量化合物と低分子量成分とが溶解している溶液と沈殿剤となる貧溶媒とを混合して混合物とした時点から、すなわち、溶液を敷き液に添加し終わった後、６０分以内に液層を除去することが好ましく、４５分以内に除去することがより好ましく、１分以降、３０分以内に除去することがさらに好ましい。
【００７０】
［ポリマー組成物］
本発明のポリマー組成物は、上記本発明の高分子化合物および電子受容性化合物を含有することを特徴とし、好ましくは有機電界発光素子に用いられる。また、本発明のポリマー組成物は、さらに溶媒を含有させ、本発明の高分子化合物や電子受容性化合物などを、溶媒に溶解ないし分散させた組成物として、湿式成膜に用いることが好ましい。
【００７１】
なお、本発明のポリマー組成物には、本発明の高分子化合物の１種のみが含まれていてもよく、２種以上が含まれていてもよい。また、電子受容性化合物についても同様に１種のみが含まれていてもよく、２種以上が含まれていてもよい。また、本発明のポリマー組成物は更に正孔輸送材料の１種または２種以上を含んでいてもよい。
【００７２】
＜電子受容性化合物＞
本発明のポリマー組成物に用いられる電子受容性化合物の例としては、例えば、４−イソプロピル−４’−メチルジフェニルヨードニウムテトラキス（ペンタフルオロフェニル）ボラート等の有機基の置換したオニウム塩；塩化鉄（III）（特開平１１−２５１０６７）、ペルオキソ二硫酸アンモニウム等の高原子価の無機化合物；テトラシアノエチレン等のシアノ化合物；トリス（ペンタフルオロフェニル）ボラン（特開２００３−３１３６５）等の芳香族ホウ素化合物；フラーレン誘導体；ハロゲン化金属、ルイス酸、有機酸、アリールアミンとハロゲン化金属との塩、アリールアミンとルイス酸との塩よりなる群から選ばれる化合物；等が挙げられる。
【００７３】
オニウム塩としては、ＷＯ２００５／０８９０２４号公報に記載のものが挙げられ、その好適例も同様であるが、特に好ましくは下記式（３）で表される化合物である。
【００７４】
【化２０】
0005584955.tif 000017
【００７５】
芳香族ホウ素化合物としては、下記式（７）に示したホウ素化合物が挙げられる。式（７）で表されるホウ素化合物は、ルイス酸であることが好ましい。また、ホウ素化合物の電子親和力は、通常４ｅＶ以上、好ましくは５ｅＶ以上である。
【００７６】
【化２１】
0005584955.tif 000018
【００７７】
式（７）において、好ましくは、Ａｒ7〜Ａｒ9は、各々独立に、置換基を有することがあるフェニル基、ナフチル基、アントリル基、ビフェニル基等の５または６員環の単環、またはこれらが２〜３個縮合および／または直接結合してなる芳香族炭化水素基；或いは置換基を有することがあるチエニル基、ピリジル基、トリアジル基、ピラジル基、キノキサリル基等の５または６員環の単環、またはこれらが２〜３個縮合および／または直接結合してなる芳香族複素環基を表す。
【００７８】
Ａｒ7〜Ａｒ9の芳香族炭化水素基および芳香族複素環基が有していてもよい置換基としては、例えば、フッ素原子等のハロゲン原子；メチル基、エチル基等の炭素数１〜６の直鎖または分岐のアルキル基；ビニル基等のアルケニル基；メトキシカルボニル基、エトキシカルボニル基等の炭素数１〜６の直鎖または分岐のアルコキシカルボニル基；メトキシ基、エトキシ基等の炭素数１〜６の直鎖または分岐のアルコキシ基；フェノキシ基、ベンジルオキシ基等のアリールオキシ基；ジメチルアミノ基、ジエチルアミノ基等のジアルキルアミノ基、アセチル基等のアシル基、トリフルオロメチル基等のハロアルキル基、シアノ基等が挙げられる。
【００７９】
Ａｒ7〜Ａｒ9の芳香族炭化水素基および芳香族複素環基が有していてもよい置換基は、Ａｒ7〜Ａｒ9の少なくとも１つが、ハメット定数（σｍおよび／またはσｐ）が正の値を示すような置換基となるようなものであることが好ましく、Ａｒ7〜Ａｒ9が、いずれもハメット定数（σｍおよび／またはσｐ）が正の値を示す置換基となるような置換基を有することが特に好ましい。このような、電子吸引性の置換基を有することにより、式（７）で表される化合物の電子受容性が向上する。特に、Ａｒ7〜Ａｒ9はいずれも、ハロゲン原子で置換された芳香族炭化水素基または芳香族複素環基であることがさらに好ましい。
【００８０】
式（７）で表されるホウ素化合物の好ましい具体例（１〜２９）を以下に示すが、これらに限定するものではない。
【００８１】
【化２２】
0005584955.tif 000019
【００８２】
【化２３】
0005584955.tif 000020
【００８３】
【化２４】
0005584955.tif 000021
【００８４】
これらの中でも以下の化合物が好ましい。
【００８５】
【化２５】
0005584955.tif 000022
【００８６】
ハロゲン化金属、ルイス酸、有機酸、アリールアミンとハロゲン化金属との塩、アリールアミンとルイス酸との塩よりなる群から選ばれる化合物の具体例として、以下に示す化合物が挙げられる。
【００８７】
【化２６】
0005584955.tif 000023
【００８８】
本発明のポリマー組成物において、電子受容性化合物の本発明の高分子化合物に対する含有割合は、通常０．１重量％以上、好ましくは１重量％以上である。また、通常１００重量％以下、好ましくは４０重量％以下である。この範囲よりも電子受容性化合物が多いと成膜性が下がり、少ないと正孔注入性が低くなる。
【００８９】
＜溶媒＞
溶媒としては、本発明の高分子化合物を、通常０．０５重量％以上、好ましくは０．５重量％以上、さらに好ましくは１重量％以上溶解する溶媒であることが好ましい。また、電子受容性化合物を０．００５重量％以上溶解することが好ましく、０．０５重量％以上溶解することがより好ましく、０．５重量％以上溶解することがさらに好ましい。
【００９０】
溶媒として具体的には、エーテル系溶媒およびエステル系溶媒が挙げられる。より具体的には、エーテル系溶媒としては、例えば、エチレングリコールジメチルエーテル、エチレングリコールジエチルエーテル、プロピレングリコール−１−モノメチルエーテルアセタート（ＰＧＭＥＡ）等の脂肪族エーテル；１，２−ジメトキシベンゼン、１，３−ジメトキシベンゼン、アニソール、フェネトール、２−メトキシトルエン、３−メトキシトルエン、４−メトキシトルエン、２，３−ジメチルアニソール、２，４−ジメチルアニソール、ジフェニルエーテル等の芳香族エーテル等が挙げられる。エステル系溶媒としては、例えば、酢酸エチル、酢酸ｎ−ブチル、乳酸エチル、乳酸ｎ−ブチル等の脂肪族エステル；酢酸フェニル、プロピオン酸フェニル、安息香酸メチル、安息香酸エチル、安息香酸エチル、安息香酸プロピル、安息香酸ｎ−ブチル等の芳香族エステル等が挙げられる。これらは１種を単独で用いてもよく、２種以上の混合溶媒としてもよい。
【００９１】
これらの溶媒の組成物中の濃度は、通常、１０重量％以上、好ましくは３０重量％以上、より好ましくは５０％重量以上である。なお、溶媒として、前述した溶媒以外にも、必要に応じて、各種の他の溶媒を含んでいてもよい。このような他の溶媒としては、例えば、ベンゼン、トルエン、キシレン等の芳香族炭化水素系溶媒、Ｎ，Ｎ−ジメチルホルムアミド、Ｎ，Ｎ−ジメチルアセトアミド等のアミド系溶媒、ジメチルスルホキシド等が挙げられる。また、レベリング剤や消泡剤等の各種添加剤を含んでいてもよい。
【００９２】
電子受容性化合物、および本発明の高分子化合物などの、正孔輸送性材料と電子受容性化合物の混合から生じる正孔注入・輸送性材料のカチオンラジカルを溶解する能力が高いことから、溶媒としてはエーテル系溶媒およびエステル系溶媒とを混合して用いることが好ましい。
【００９３】
なお、カチオンラジカルを失活させる失活物質またはこのような失活物質を発生させる溶媒としては、例えば、エチルアルコール等のアルコール系溶媒；ベンズアルデヒド等のアルデヒド系溶媒；メチルエチルケトン、シクロヘキサノン、アセトフェノン等のα−位に水素原子を有するケトン系溶媒が挙げられる。
【００９４】
また、本発明の高分子化合物などの正孔輸送性材料、電子受容性化合物、それらの混合から生じる正孔輸送性材料のカチオンラジカルを失活させる失活物質またはこのような失活物質を発生させる化合物として、プロトン酸およびハロゲン系溶媒が挙げられる。具体的には、プロトン酸としては、例えば、塩酸、臭化水素酸等の無機酸；ギ酸、酢酸、乳酸等の有機酸が挙げられる。ハロゲン系溶媒としては、例えば、塩素溶媒、含臭素溶媒、含ヨウ素溶媒等が挙げられる。
【００９５】
本発明のポリマー組成物を用いて、湿式成膜法にて層を形成する場合、本発明のポリマー組成物溶液中に有機酸やハロゲン系溶媒が含まれていると、次のようなことがあり、好ましくない。例えば、有機酸は、正孔注入・輸送性部位と反応し、アンモニウム塩に変質させてしまうため、得られた層の正孔注入・輸送性を低下させる。また、ハロゲン系溶媒が含まれている場合、これらのハロゲン系溶媒には、これに対応する酸が混入している場合が多く、この酸が上記の有機酸と同様に、正孔注入・輸送性部位を変質させるため、やはり得られた層の正孔注入・輸送性を低下させる。また、ハロゲン化物は環境負荷が大きい点でも、混入することは好ましくない。
【００９６】
なお、有機電界発光素子は、多数の有機化合物からなる層を積層して形成するため、各層がいずれも均一な層であることが要求される。湿式成膜法で層形成する場合、層形成用の溶液（組成物）に水分が混入することにより、塗膜に水分が混入して膜の均一性が損なわれるため、溶液中の水分含有量はできるだけ少ない方が好ましい。
具体的には、本発明のポリマー組成物に含まれる水分量は、１重量％以下、好ましくは０．１重量％以下、さらに好ましくは０．０５重量％以下である。
【００９７】
また、一般に、有機電界発光素子は、陰極等の水分により著しく劣化する材料が多く使用されているため、素子の劣化の観点からも、水分の存在は好ましくない。組成物中の水分量を低減する方法としては、例えば、窒素ガスシール、乾燥剤の使用、溶媒を予め脱水する、水の溶解度が低い溶媒を使用する等が挙げられる。なかでも、水の溶解度が低い溶媒を使用する場合は、塗布工程中に、溶液塗膜が大気中の水分を吸収して白化する現象を防ぐことができるため好ましい。
【００９８】
この様な観点からは、本発明のポリマー組成物は、例えば、２５℃における水の溶解度が１重量％以下、好ましくは０．１重量％以下である溶媒を、組成物中に１０重量％以上含有することが好ましい。なお、溶解度条件を満たす溶媒が３０重量％以上であればより好ましく、５０重量％以上であれば特に好ましい。
【００９９】
＜正孔輸送材料＞
本発明のポリマー組成物は、さらに正孔輸送材料を含有していてもよい。
正孔輸送材料としては、４．５ｅＶ〜５．５ｅＶのイオン化ポテンシャルを有する化合物が電荷輸送性の点で好ましく、例えば、芳香族アミン化合物、フタロシアニン誘導体またはポルフィリン誘導体、ジアリールアミノ基を有する８−ヒドロキシキノリン誘導体の金属錯体、オリゴチオフェン誘導体等が挙げられる。
【０１００】
例えば、１，１−ビス（４−ジ−ｐ−トリルアミノフェニル）シクロヘキサン等の３級芳香族アミンユニットを連結した芳香族ジアミン化合物（特開昭５９−１９４３９３号公報）；４，４’−ビス［Ｎ−（１−ナフチル）−Ｎ−フェニルアミノ］ビフェニルで代表される２個以上の３級アミンを含み２個以上の縮合芳香族環が窒素原子に置換した芳香族アミン（特開平５−２３４６８１号公報）；トリフェニルベンゼンの誘導体でスターバースト構造を有する芳香族トリアミン（米国特許第４，９２３，７７４号）；Ｎ，Ｎ’−ジフェニル−Ｎ，Ｎ’−ビス（３−メチルフェニル）ビフェニル−４，４’−ジアミン等の芳香族ジアミン（米国特許第４，７６４，６２５号）；α，α，α’，α’−テトラメチル−α，α’−ビス（４−ジ−ｐ−トリルアミノフェニル）−ｐ−キシレン（特開平３−２６９０８４号公報）；分子全体として立体的に非対称なトリフェニルアミン誘導体（特開平４−１２９２７１号公報）；ピレニル基に芳香族ジアミノ基が複数個置換した化合物（特開平４−１７５３９５号公報）；エチレン基で３級芳香族アミンユニットを連結した芳香族ジアミン（特開平４−２６４１８９号公報）；スチリル構造を有する芳香族ジアミン（特開平４−２９０８５１号公報）；チオフェン基で芳香族３級アミンユニットを連結したもの（特開平４−３０４４６６号公報）；スターバースト型芳香族トリアミン（特開平４−３０８６８８号公報）；ベンジルフェニル化合物（特開平４−３６４１５３号公報）；フルオレン基で３級アミンを連結したもの（特開平５−２５４７３号公報）；トリアミン化合物（特開平５−２３９４５５号公報）；ビスジピリジルアミノビフェニル（特開平５−３２０６３４号公報）；Ｎ，Ｎ，Ｎ−トリフェニルアミン誘導体（特開平６−１９７２号公報）；フェノキサジン構造を有する芳香族ジアミン（特開平７−１３８５６２号公報）；ジアミノフェニルフェナントリジン誘導体（特開平７−２５２４７４号公報）；ヒドラゾン化合物（特開平２−３１１５９１号公報）；シラザン化合物（米国特許第４，９５０，９５０号公報）；シラナミン誘導体（特開平６−４９０７９号公報）；ホスファミン誘導体（特開平６−２５６５９号公報）；キナクリドン化合物等が挙げられる。これらの化合物のうち、１種または必要に応じて２種以上を本発明の化合物に混合して用いてもよい。
【０１０１】
本発明のポリマー組成物に混合して用いてもよいフタロシアニン誘導体またはポルフィリン誘導体の好ましい具体例としては、例えば、ポルフィリン、５，１０，１５，２０−テトラフェニル−２１Ｈ，２３Ｈ−ポルフィリン、５，１０，１５，２０−テトラフェニル−２１Ｈ，２３Ｈ−ポルフィリンコバルト（ＩＩ）、５，１０，１５，２０−テトラフェニル−２１Ｈ，２３Ｈ−ポルフィリン銅（ＩＩ）、５，１０，１５，２０−テトラフェニル−２１Ｈ，２３Ｈ−ポルフィリン亜鉛（ＩＩ）、５，１０，１５，２０−テトラフェニル−２１Ｈ，２３Ｈ−ポルフィリンバナジウム（ＩＶ）オキシド、５，１０，１５，２０−テトラ（４−ピリジル）−２１Ｈ，２３Ｈ−ポルフィリン２９Ｈ，３１Ｈ−フタロシアニン銅（ＩＩ）フタロシアニン亜鉛（ＩＩ）フタロシアニンチタンフタロシアニンオキシドマグネシウムフタロシアニン鉛フタロシアニン銅（ＩＩ）、４，４’，４’’，４’’’−テトラアザ−２９Ｈ，３１Ｈ−フタロシアニン等が挙げられる。
【０１０２】
本発明のポリマー組成物に混合して用いてもよいジアリールアミノ基を有する８−ヒドロキシキノリン誘導体の金属錯体とは、中心金属がアルカリ金属、アルカリ土類金属、Ｓｃ，Ｙ，Ｖ，Ｃｒ，Ｍｎ，Ｆｅ，Ｃｏ，Ｎｉ，Ｃｕ，Ｚｎ，Ｃｄ、Ａｌ、Ｇａ，Ｉｎ，Ｓｉ，Ｇｅ，Ｓｎ，Ｓｍ、Ｅｕ、Ｔｂのいずれかから選ばれ、配位子である８−ヒドロキシキノリンはジアリールアミノ基を置換基として１つ以上有するが、ジアリールアミノ基以外に任意の置換基を有することがある。
【０１０３】
その他、本発明のポリマー組成物に混合して用いてもよい正孔輸送材料として使用するオリゴチオフェン誘導体としては、例えば、α−セキシチオフェン等が挙げられる。
【０１０４】
なお、これらの正孔輸送材料の分子量は、通常２０００未満、好ましくは１８００未満、より好ましくは１２００未満、但し、通常５００以上、好ましくは７００以上である。
【０１０５】
本発明のポリマー組成物が正孔輸送材料を含む場合、正孔輸送材料の本発明の高分子化合物に対する含有割合は、通常５重量％以上、好ましくは１０重量％以上である。また、通常９５重量％以下、好ましくは８０重量％以下である。この範囲よりも正孔輸送材料が多いと得られる膜の膜質が脆くなる場合があり、少ないと電圧が上昇したり、膜の平滑性が劣る場合がある。
【０１０６】
［有機電界発光素子］
本発明の有機電界発光素子は、本発明の高分子化合物を含有する層、ないしは、本発明のポリマー組成物を用いて形成された層を有することを特徴とする。
【０１０７】
以下、本発明の有機電界発光素子の構成について説明する。
本発明の有機電界発光素子は、第１の電極と、本発明の高分子化合物または本発明のポリマー組成物を用いて形成された層と、第２の電極とを、この順に有して成る。本発明に係る有機電界発光素子は、第１の電極と第２の電極との間に層を一層のみ有していてもよく、二層以上有していてもよい。第１の電極と第２の電極との間の層は湿式成膜法で形成されても、真空蒸着法で形成されていてもよい。
【０１０８】
第１の電極と第２の電極との間の層の例としては、正孔注入層、正孔輸送層、発光層、正孔阻止層、電子輸送層、電子注入層、電子阻止層などの層が挙げられる。本発明の高分子化合物または本発明のポリマー組成物を用いて形成された層は、通常、正孔注入層として用いられるが、他の層であってもよい。
【０１０９】
本発明の有機電界発光素子は、通常は基板を備え、当該基板上に第１の電極が形成され、その上に上述の各層が積層された積層型の構成を有するものである。ここで、第１の電極、および第２の電極は、何れか一方が陽極であり、他方が陰極である。以下、第１の電極が陽極、第２の電極が陰極である場合について、基板側から積層される順に説明する。
【０１１０】
図１は、本発明の有機電界発光素子の構造の一例を模式的に示す断面図である。図１に示す有機電界発光素子は、基板１の上に、陽極２、正孔注入層３、正孔輸送層４、発光層５、正孔阻止層６、電子輸送層７、電子注入層８および陰極９を、この順に積層して構成される。
【０１１１】
（基板）
基板１は有機電界発光素子の支持体となるものであり、石英やガラスの板、金属板や金属箔、プラスチックフィルムやシート等が用いられる。特にガラス板や、ポリエステル、ポリメタクリレート、ポリカーボネート、ポリスルホン等の透明な合成樹脂の板等、汎用材料からなる透明基板を用いることが好ましい。
【０１１２】
基板１の材料の例としては、ＢＫ７、ＳＦ１１、ＬａＳＦＮ９、ＢａＫ１、Ｆ２などの各種ショットガラス、合成フェーズドシリカガラス、光学クラウンガラス、低膨張ボロシリケートガラス、サファイヤガラス、ソーダガラス、無アルカリガラスなどのガラス、ＴＦＴが形成されたガラス、高分子材料としては、ポリメチルメタクリレートや架橋アクリレートなどのアクリル樹脂、ピスフェノールＡポリカーボネートなどの芳香族ポリカーボネート樹脂、ポリエチレンテレフタレートなどのポリエステル樹脂、ポリシクロオレフィンなどの非晶性ポリオレフィン樹脂、エポキシ樹脂、ポリスチレンなどのスチレン樹脂、ポリエーテルスルホンなどのポリスルホン樹脂、ポリエーテルイミド樹脂などの合成樹脂、等が挙げられる。また、これらのうち２種以上の積層体であってもよい。目的と用途に応じて、これらの基板の上に反射防止フィルム、円偏光フィルム、位相差フィルムなどの光学フィルムを形成、若しくは張り合わせてもよい。
【０１１３】
ただし、合成樹脂基板を使用する場合にはガスバリア性に留意することが好ましい。基板１のガスバリア性が小さすぎると、基板１を通過した外気により有機電界発光素子が劣化する可能性があるからである。このため、合成樹脂基板の少なくとも片面に緻密なシリコン酸化膜等を設けてガスバリア性を確保する方法も好ましい方法の一つである。
【０１１４】
（陽極）
基板１上には陽極２が設けられる。陽極２は、発光層５側の層（正孔注入層３または発光層５等）への正孔注入の役割を果たすものである。
【０１１５】
陽極２は、通常、アルミニウム、金、銀、ニッケル、パラジウム、白金等の金属；インジウムおよび／またはスズの酸化物等の金属酸化物；ヨウ化銅等のハロゲン化金属；カーボンブラック、或いは、ポリ（３−メチルチオフェン）、ポリピロール、ポリアニリン等の導電性高分子等により構成される。なお、陽極２の材料は、１種のみを用いてもよく、２種以上を任意の組み合わせおよび比率で併用してもよい。
【０１１６】
陽極２の形成方法に制限は無いが、通常、スパッタリング法、蒸着法等により行われる。また、銀等の金属微粒子、ヨウ化銅等の微粒子、カーボンブラック、導電性の金属酸化物微粒子、導電性高分子微粉末等を用いて陽極２を形成する場合には、適当なバインダ樹脂溶液にそれらを分散させて、基板１上に塗布することにより陽極２を形成することもできる。さらに、導電性高分子の場合は、電解重合により直接基板１上に薄膜を形成したり、基板１上に導電性高分子を塗布して陽極２を形成することもできる（Ａｐｐｌ．Ｐｈｙｓ．Ｌｅｔｔ．，６０巻，２７１１頁，１９９２年）。
また、陽極２は通常は単層構造であるが、所望により複数の材料からなる積層構造とすることも可能である。
【０１１７】
陽極２の厚みは、必要とする透明性により異なる。透明性が必要とされる場合は、可視光の透過率を、通常６０％以上、中でも８０％以上とすることが好ましく、この場合、陽極２の厚みは、通常５ｎｍ以上、中でも１０ｎｍ以上が好ましく、また、通常１０００ｎｍ以下、中でも５００ｎｍ以下が好ましい。一方、陽極２が不透明でよい場合、陽極２の厚みは任意であり、陽極２は基板１と同一でもよい。さらに、上記の陽極２の上に異なる導電材料を積層することも可能である。
【０１１８】
また、陽極２に付着した不純物を除去し、イオン化ポテンシャルを調整して正孔注入性を向上させることを目的として、陽極２の表面を紫外線（ＵＶ）／オゾン処理したり、酸素プラズマ、アルゴンプラズマ処理したりすることが好ましい。
さらに、正孔注入の効率を更に向上させ、かつ、有機層全体の陽極への付着力を改善させる目的で、正孔注入層３と陽極２との間に公知の陽極バッファ層を挿入してもよい。
【０１１９】
（正孔注入層）
正孔注入層３は、陽極２から発光層５へ正孔を輸送する層である。正孔注入層３は、本発明の高分子化合物を含有する層であることが好ましく、さらに電子受容性化合物を含有する層であることが好ましい。また、本発明のポリマー組成物を用いて形成された層であることが好ましい。特に、正孔注入層３は、溶媒を含有する本発明のポリマー組成物（以下、「塗布用組成物」という場合がある。）を用いて、湿式成膜法により膜形成される層であることが好ましい。
【０１２０】
正孔注入層３の成膜方法は、パターニングが可能な方法であれば、本発明の効果を著しく損なわない限り制限はない。例えば、スピンコート法、ディップコート法、ダイコート法、バーコート法、ブレードコート法、ロールコート法、スプレーコート法、キャピラリーコート法、インクジェット法、スクリーン印刷法、グラビア印刷法、フレキソ印刷法、等が挙げられる。これらの成膜方法の中でも、スピンコート法、スプレーコート法、インクジェット法が好ましい。有機電界発光素子に用いられる塗布用組成物に特有の液性に合うためである。
【０１２１】
成膜温度は、本発明の効果を著しく損なわない限り限定されないが、１０℃以上が好ましく、１３℃以上がより好ましく、１６℃以上がさらに好ましく、また、５０℃以下が好ましく、４０℃以下がより好ましく、３０℃以下がさらに好ましい。塗布用組成物中に結晶が生じることを抑制するためである。
【０１２２】
成膜工程における相対湿度は、本発明の効果を著しく損なわない限り限定されないが、通常０．０１ｐｐｍ以上、好ましくは０．０５ｐｐｍ以上、より好ましくは０．１ｐｐｍ以上、また、通常８０％以下、好ましくは６０％以下、より好ましくは１５％以下、更に好ましくは１％以下、特に好ましくは１００ｐｐｍ以下である。相対湿度が小さすぎると、湿式成膜法における成膜条件の制御が困難となる可能性がある。また、大きすぎると有機層への水分吸着が影響しやすくなる可能性がある。
【０１２３】
成膜工程における酸素の体積濃度は、本発明の効果を著しく損なわない限り限定されないが、好ましくは０．０１ｐｐｍ以上、より好ましくは０．０５ｐｐｍ以上、また、好ましくは５０％以下、より好ましくは２５％以下、さらに好ましくは１％以下、中でも好ましくは１００ｐｐｍ以下、特に好ましくは１０ｐｐｍ以下である。酸素濃度が低すぎる環境は制御が難しく、また酸素濃度が高すぎると、有機層内部に酸素が拡散することで、素子特性に悪影響を与える可能性がある。
【０１２４】
成膜環境下における微粒子の数（すなわち、パーティクル数）は、本発明の効果を著しく損なわない限り限定されないが、ダークスポット低減の観点から、粒径０．５μｍ以上のパーティクルが、１ｍ3あたり通常１００００個以下、好ましくは５０００個以下である。特に好ましくは、粒径０．３μｍ以上のパーティクルが、１ｍ3あたり５０００個以下である。下限値に制限はないが、工業的実用性の観点から、通常、粒径０．３μｍ以上のパーティクルが、１ｍ3あたり１００個は存在することが考え得る。パーティクル数が多すぎるとダークスポットを生じる可能性があり、また、上記範囲を下回るほど環境制御が困難になる傾向がある。
なお、微粒子のパーティクル数は、光散乱方式により検出され、例えば、ハンドヘルドパーティクルカウンターＫＲ（リオン株式会社製）で検出できる。
【０１２５】
成膜工程において形成される層の膜厚は、本発明の効果を著しく損なわない限り限定されないが、好ましくは１０ｎｍ以上、より好ましくは１５ｎｍ以上、さらに好ましくは２０ｎｍ以上、また、好ましくは３０μｍ以下、より好ましくは２０μｍ以下、さらに好ましくは１５μｍ以下である。この範囲であると、高い膜厚精度が得られるためである。
なお、膜厚精度とは発光部（陽極と陰極とに挟まれた有機層部分）の膜厚の、最大値と最小値の比と定義される。また、膜厚精度は、接触式膜厚計または干渉式膜厚計で測定される。
【０１２６】
成膜工程の後に乾燥工程を経ることによって、湿式成膜法で成膜された層を乾燥させる。
乾燥工程における乾燥温度は、本発明の効果を著しく損なわない限り限定されないが、熱処理を行なう場合、通常５０℃以上、好ましくは８０℃以上、また、通常３００℃以下、好ましくは２５０℃以下である。温度が高すぎると他の層に悪影響を及ぼす可能性があり、また、低すぎると層中に溶媒が残る可能性がある。なお、乾燥温度とは、例えばホットプレート方式の場合にはプレート温度、ヒーターを用いる方式の場合には有機層近傍の雰囲気温度をいう。
【０１２７】
乾燥工程における乾燥時間は、本発明の効果を著しく損なわない限り限定されないが、好ましくは３０秒以上、より好ましくは１分以上、さらに好ましくは２分以上、また、好ましくは５時間以下、より好ましくは２時間以下、さらに好ましくは１時間以下である。乾燥時間が長すぎると他の層の成分が拡散する傾向があり、また、短すぎると層が不均質になる傾向がある。
【０１２８】
乾燥工程における相対湿度は、本発明の効果を著しく損なわない限り限定されないが、好ましくは１％以上、より好ましくは５％以上、さらに好ましくは１０％以上、また、好ましくは８０％以下、より好ましくは５０％以下、さらに好ましくは２０％以下である。相対湿度が高すぎると層中に水分が残存する傾向がある。
【０１２９】
乾燥工程の後の層の膜厚は、本発明の効果を著しく損なわない限り限定されないが、好ましくは１０ｎｍ以上、より好ましくは１５ｎｍ以上、さらに好ましくは２０ｎｍ以上、また、好ましくは３００ｎｍ以下、より好ましくは２００ｎｍ以下、さらに好ましくは１５０ｎｍ以下である。膜厚が小さすぎると特定有機層に欠陥が発生する可能性がある。また、膜厚が大きすぎると膜厚ムラにより素子特性の影響が大きくなる可能性がある。
【０１３０】
（正孔輸送層）
正孔輸送層４を形成する材料としては、本発明のポリマー組成物に混合して用いてもよい正孔輸送材料として例示した化合物と同様なものが挙げられる。また、例えば、ポリビニルカルバゾール、ポリビニルトリフェニルアミン、テトラフェニルベンジジンを含有するポリアリーレンエーテルサルホン等の高分子材料も用いることができる。なお、正孔輸送層４の材料は、１種のみを用いてもよく、２種以上を任意の組み合わせおよび比率で併用してもよい。
【０１３１】
また、正孔輸送層４は、架橋性基を有するトリアリールアミン誘導体やフルオレン誘導体などを湿式成膜法にて成膜して、熱や光などにより架橋重合させて得られる膜であってもよい。
【０１３２】
正孔輸送層４の膜厚は、本発明の効果を著しく損なわない限り任意であるが、通常１０ｎｍ以上、好ましくは３０ｎｍ以上、また、通常３００ｎｍ以下、好ましくは１００ｎｍ以下である。
【０１３３】
（発光層）
正孔輸送層４の上には、通常発光層５が設けられる。発光層５は、電界を与えられた電極間において、陽極２から正孔注入層３や正孔輸送層４を通じて注入された正孔と、陰極９から電子注入層８や正孔阻止層６を通じて注入された電子との再結合により励起されて、主たる発光源となる層である。
【０１３４】
有機発光層５は、少なくとも、発光の性質を有する材料（発光材料）を含有するとともに、好ましくは、正孔輸送の性質を有する材料（正孔輸送性化合物）、或いは、電子輸送の性質を有する材料（電子輸送性化合物）とを含有する。更に、有機発光層５は、本発明の趣旨を逸脱しない範囲で、その他の成分を含有していてもよい。これらの材料としては、後述のように湿式成膜法で有機発光層５を形成する観点から、何れも低分子系の材料を使用することが好ましい。
【０１３５】
発光材料としては、任意の公知の材料を適用可能である。例えば、蛍光発光材料であってもよく、燐光発光材料であってもよいが、内部量子効率の観点から、好ましくは燐光発光材料である。また、例えば、ＲＧＢの素子を作製する際に、Ｒ，Ｇは燐光発光材料を用い、Ｂは蛍光発光材料を用いるなどしてもよい。
【０１３６】
なお、溶媒への溶解性を向上させる目的で、発光材料の分子の対称性や剛性を低下させたり、或いはアルキル基などの親油性置換基を導入したりすることも、重要である。
【０１３７】
青色発光を与える蛍光色素としては、ペリレン、ピレン、アントラセン、クリセン、クマリン、ｐ−ビス（２−フェニルエテニル）ベンゼンおよびそれらの誘導体等が挙げられる。緑色蛍光色素としては、キナクリドン誘導体、クマリン誘導体等が挙げられる。黄色蛍光色素としては、ルブレン、ペリミドン誘導体等が挙げられる。赤色蛍光色素としては、ＤＣＭ（4-(ジシアノメチレン)-2-メチル-6-(p-ジメチルアミノスチリル)-4H-ピラン）系化合物、ベンゾピラン誘導体、ローダミン誘導体、ベンゾチオキサンテン誘導体、アザベンゾチオキサンテン等が挙げられる。
【０１３８】
燐光発光材料としては、例えば、長周期型周期表（以下、特に断り書きの無い限り「周期表」という場合には、長周期型周期表を指すものとする。）第７〜１１族から選ばれる金属を含む有機金属錯体が挙げられる。燐光性有機金属錯体に含まれる、周期表第７〜１１族から選ばれる金属として、好ましくは、ルテニウム、ロジウム、パラジウム、銀、レニウム、オスミウム、イリジウム、白金、金等が挙げられる。
【０１３９】
燐光性有機金属錯体としては、具体的には以下のような化合物が挙げられるが、以下に限定されるものではない。
【０１４０】
【化２７】
0005584955.tif 000024
【０１４１】
【化２８】
0005584955.tif 000025
【０１４２】
【化２９】
0005584955.tif 000026
【０１４３】
本発明において、発光材料として用いる化合物の分子量は、通常１００００以下、好ましくは５０００以下、より好ましくは４０００以下、更に好ましくは３０００以下、また、通常１００以上、好ましくは２００以上、より好ましくは３００以上、更に好ましくは４００以上の範囲である。
なお、発光層５は、上に説明した各種の発光材料のうち、何れか１種を単独で含有していてもよく、２種以上を任意の組み合わせおよび比率で併有していてもよい。
【０１４４】
低分子系の正孔輸送性化合物の例としては、前述の正孔輸送層の正孔輸送性化合物として例示した各種の化合物の他、４，４’−ビス［Ｎ−（１−ナフチル）−Ｎ−フェニルアミノ］ビフェニルに代表される、２個以上の３級アミンを含み２個以上の縮合芳香族環が窒素原子に置換した芳香族ジアミン（特開平５−２３４６８１号公報）、４，４’，４”−トリス（１−ナフチルフェニルアミノ）トリフェニルアミン等のスターバースト構造を有する芳香族アミン化合物（Journal  of  Luminescence，1997年，Vol.72-74，pp.985）、トリフェニルアミンの四量体から成る芳香族アミン化合物（Chemical  Communications，1996年，pp.2175）、２，２’，７，７’−テトラキス−（ジフェニルアミノ）−９，９’−スピロビフルオレン等のスピロ化合物（Synthetic  Metals，1997年，Vol.91，pp.209）等が挙げられる。
【０１４５】
低分子系の電子輸送性化合物の例としては、２，５−ビス（１−ナフチル）−１，３，４−オキサジアゾール（ＢＮＤ）や、２，５−ビス（６’−（２’，２”−ビピリジル））−１，１−ジメチル−３，４−ジフェニルシロール（ＰｙＰｙＳＰｙＰｙ）や、バソフェナントロリン（ＢＰｈｅｎ）や、２，９−ジメチル−４，７−ジフェニル−１，１０−フェナントロリン（ＢＣＰ、バソクプロイン）、２−（４−ビフェニリル）−５−（ｐ−ターシャルブチルフェニル）−１，３，４−オキサジアゾール（ｔＢｕ−ＰＢＤ）や、４，４’−ビス（９−カルバゾール）−ビフェニル（ＣＢＰ）等がある。
【０１４６】
発光層５の膜厚は、通常３ｎｍ以上、好ましくは５ｎｍ以上、また、通常２００ｎｍ以下、好ましくは１００ｎｍ以下の範囲である。
【０１４７】
（正孔阻止層）
発光層５の陰極側に正孔阻止層６を設けてもよい。正孔阻止層６は、発光層５の上に、発光層５の陰極９側の界面に接するように積層される層である。この正孔阻止層６は、陽極２から移動してくる正孔を陰極９に到達するのを阻止する役割と、陰極９から注入された電子を効率よく発光層５の方向に輸送する役割とを有する。
【０１４８】
正孔阻止層６を構成する材料に求められる物性としては、電子移動度が高く正孔移動度が低いこと、エネルギーギャップ（ＨＯＭＯ、ＬＵＭＯの差）が大きいこと、励起三重項準位（Ｔ１）が高いことが挙げられる。このような条件を満たす正孔阻止層６の材料としては、例えば、ビス（２−メチル−８−キノリノラト），（フェノラト）アルミニウム、ビス（２−メチル−８−キノリノラト），（トリフェニルシラノラト）アルミニウム等の混合配位子錯体、ビス（２−メチル−８−キノラト）アルミニウム−μ−オキソ−ビス−（２−メチル−８−キノリラト）アルミニウム二核金属錯体等の金属錯体、ジスチリルビフェニル誘導体等のスチリル化合物（特開平１１−２４２９９６号公報）、３−（４−ビフェニルイル）−４−フェニル−５（４−ｔｅｒｔ−ブチルフェニル）−１，２，４−トリアゾール等のトリアゾール誘導体（特開平７−４１７５９号公報）、バソクプロイン等のフェナントロリン誘導体（特開平１０−７９２９７号公報）などが挙げられる。更に、国際公開第２００５−０２２９６２号公報に記載の２，４，６位が置換されたピリジン環を少なくとも１個有する化合物も、正孔阻止層６の材料として好ましい。なお、正孔阻止層６の材料は、１種のみを用いてもよく、２種以上を任意の組み合わせおよび比率で併用してもよい。
【０１４９】
正孔阻止層６の形成方法に制限はない。従って、上述の材料を上述の正孔注入層３の形成方法として説明した方法や、その他の方法で形成できる。
【０１５０】
正孔阻止層６の膜厚は、本発明の効果を著しく損なわない限り任意であるが、通常０．３ｎｍ以上、好ましくは０．５ｎｍ以上、また、通常１００ｎｍ以下、好ましくは５０ｎｍ以下である。
【０１５１】
（電子輸送層）
電子輸送層７は、素子の発光効率を更に向上させることを目的として設けられるもので、電界を与えられた電極間において陰極９から注入された電子を効率よく発光層５の方向に輸送することができる化合物より形成される。
【０１５２】
電子輸送層７に用いられる電子輸送性化合物としては、通常、陰極９または電子注入層８からの電子注入効率が高く、かつ、高い電子移動度を有し注入された電子を効率よく輸送することができる化合物を用いる。このような条件を満たす化合物としては、例えば、８−ヒドロキシキノリンのアルミニウム錯体などの金属錯体（特開昭５９−１９４３９３号公報）、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン（米国特許第５６４５９４８号明細書）、キノキサリン化合物（特開平６−２０７１６９号公報）、フェナントロリン誘導体（特開平５−３３１４５９号公報）、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。なお、電子輸送層７の材料は、１種のみを用いてもよく、２種以上を任意の組み合わせおよび比率で併用してもよい。
【０１５３】
電子輸送層７の形成方法に制限はない。
電子輸送層７の膜厚は、本発明の効果を著しく損なわない限り任意であるが、通常１ｎｍ以上、好ましくは５ｎｍ以上、また、通常３００ｎｍ以下、好ましくは１００ｎｍ以下の範囲である。
【０１５４】
（電子注入層）
電子注入層８は、陰極９から注入された電子を効率良く発光層５へ注入する役割を果たす。電子注入を効率よく行なうには、電子注入層８を形成する材料は、仕事関数の低い金属が好ましい。その例としては、ナトリウムやセシウム等のアルカリ金属、バリウムやカルシウムなどのアルカリ土類金属等が用いられる。
【０１５５】
また、電子注入層８の膜厚は通常０．１ｎｍ以上、５ｎｍ以下が好ましいが、更に、バソフェナントロリン等の含窒素複素環化合物や８−ヒドロキシキノリンのアルミニウム錯体などの金属錯体に代表される有機電子輸送化合物に、ナトリウム、カリウム、セシウム、リチウム、ルビジウム等のアルカリ金属をドープする（特開平１０−２７０１７１号公報、特開２００２−１００４７８号公報、特開２００２−１００４８２号公報などに記載）ことにより、電子注入・輸送性が向上し優れた膜質を両立させることが可能となるため好ましい。この場合の膜厚は、通常、５ｎｍ以上、中でも１０ｎｍ以上が好ましく、また、通常２００ｎｍ以下、中でも１００ｎｍ以下が好ましい。
【０１５６】
なお、電子注入層８の材料は、１種のみを用いてもよく、２種以上を任意の組み合わせおよび比率で併用してもよい。
電子注入層８の形成方法に制限はない。
【０１５７】
（陰極）
陰極９は、発光層５側の層（電子注入層８または発光層５など）に電子を注入する役割を果たすものである。
【０１５８】
陰極９の材料としては、前記の陽極２に使用される材料を用いることが可能であるが、効率良く電子注入を行なうには、仕事関数の低い金属が好ましく、例えば、スズ、マグネシウム、インジウム、カルシウム、アルミニウム、銀等の適当な金属またはそれらの合金が用いられる。具体例としては、マグネシウム−銀合金、マグネシウム−インジウム合金、アルミニウム−リチウム合金等の低仕事関数合金電極が挙げられる。なお、陰極９の材料は、１種のみを用いてもよく、２種以上を任意の組み合わせおよび比率で併用してもよい。
【０１５９】
陰極９の膜厚は、通常、陽極２と同様である。
【０１６０】
低仕事関数金属から成る陰極９を保護する目的で、この上に更に、仕事関数が高く大気に対して安定な金属層を積層すると、素子の安定性が増すので好ましい。この目的のために、例えば、アルミニウム、銀、銅、ニッケル、クロム、金、白金等の金属が使われる。なお、これらの材料は、１種のみで用いてもよく、２種以上を任意の組み合わせおよび比率で併用してもよい。
【０１６１】
陰極９と発光層５または電子輸送層７との界面に、例えばフッ化リチウム（ＬｉＦ）、フッ化マグネシウム（ＭｇＦ2）、酸化リチウム（Ｌｉ2Ｏ）、炭酸セシウム（ＩＩ）（ＣｓＣＯ3）等で形成された極薄絶縁膜（０．１〜５ｎｍ）を挿入することも、素子の効率を向上させる有効な方法である（Ａｐｐｌｉｅｄ  Ｐｈｙｓｉｃｓ  Ｌｅｔｔｅｒｓ，  １９９７年，  Ｖｏｌ．７０，  ｐｐ．１５２；特開平１０−７４５８６号公報；ＩＥＥＥ  Ｔｒａｎｓａｃｔｉｏｎｓ  ｏｎ  Ｅｌｅｃｔｒｏｎ  Ｄｅｖｉｃｅｓ，  １９９７年，Ｖｏｌ．４４，  ｐｐ．１２４５；ＳＩＤ  ０４  Ｄｉｇｅｓｔ，  ｐｐ．１５４等参照）。
【０１６２】
また、以上説明した層構成において、有機電界発光素子における陽極２および陰極９と発光層５との間には、その性能を損なわない限り図１に示す層以外の任意の層を有していてもよく、発光層５以外の任意の層を省略してもよい。例えば、電子輸送層７および正孔阻止層６は必要に応じて、適宜設ければよく、１）電子輸送層のみ、２）正孔阻止層のみ、３）正孔阻止層／電子輸送層の積層、４）用いない等の用法がある。また、例えば、図２に示す如く、発光層５と陰極９との間の層を省略することもできる。
【０１６３】
また、基板以外の構成要素を逆の順に積層することも可能である。例えば、基板１上に他の構成要素を陰極９、電子注入層８、電子輸送層７、正孔阻止層６、発光層５、正孔輸送層４、正孔注入層３、陽極２の順に設けてもよい。
更には、少なくとも一方が透明性を有する２枚の基板の間に、基板以外の構成要素を積層することにより、本発明の有機電界発光素子を構成することも可能である。
【０１６４】
また、基板以外の構成要素（発光ユニット）を複数段重ねた構造（発光ユニットを複数積層させた構造）とすることも可能である。その場合には、各段間（発光ユニット間）の界面層（陽極がＩＴＯ、陰極がＡｌの場合は、それら２層）の代わりに、例えば五酸化バナジウム（Ｖ2Ｏ5）等からなる電荷発生層（Ｃａｒｒｉｅｒ  Ｇｅｎｅｒａｔｉｏｎ  Ｌａｙｅｒ：ＣＧＬ）を設けると、段間の障壁が少なくなり、発光効率・駆動電圧の観点からより好ましい。
【０１６５】
更には、本発明の有機電界発光素子は、単一の有機電界発光素子として構成してもよく、複数の有機電界発光素子がアレイ状に配置された構成に適用してもよく、陽極と陰極がＸ−Ｙマトリックス状に配置された構成に適用してもよい。
【０１６６】
また、上述した各層には、本発明の効果を著しく損なわない限り、材料として説明した以外の成分が含まれていてもよい。
【実施例】
【０１６７】
本発明を実施例によって更に具体的に説明するが、本発明はその要旨を超えない限り、以下の実施例の記載に限定されるものではない。
【０１６８】
[高分子化合物の製造]
＜実施例１＞
（例示の繰り返し単位（Ｐ−１）を含有し、重量平均分子量（Ｍｗ）＝２．９万、分散値（Ｍｗ／Ｍｎ）＝１．８０である高分子化合物、「精組成物１」の合成）
【化３０】
0005584955.tif 000027
【０１６９】
窒素気流下でＮ，Ｎ’−ビス（４−ヒドロキシフェニル）−Ｎ，Ｎ’−ジフェニル−ｐ−フェニレンジアミン（１．００重量部）、４，４’−ジフルオロベンゾフェノン（０．４８重量部）、炭酸カリウム（１．８７重量部）、および１−メチル−２−ピロリドン（２３．１３重量部）を１３３℃で６．３時間攪拌した。得られた反応混合物を冷却後、中間濾過により不溶物を除いた濾液を、メタノールに添加して沈殿を得た。これを濾取し、６０℃で６時間減圧乾燥することによって粗組成物１−１を得た。
【０１７０】
粗組成物１−１をテトラヒドロフランに溶解させ、この溶液にノルマンヘプタンを添加し、２０±５℃で３０分間撹拌して沈殿を得た。得られた沈殿を、再度同様の再沈殿操作により精製し、粗組成物１−２を得た。
【０１７１】
粗組成物１−２をトルエンに溶解させ、このトルエン溶液に脱塩水を添加し、５０±５℃で３０分間撹拌した。静置後分液して得られた有機層を同様の操作で更に２度洗浄し、無機分を除去した。得られた有機層を減圧濃縮し、残渣をテトラヒドロフランで抽出し、この溶液をメタノールに添加し、得られた沈殿を、６０℃で８時間減圧乾燥することによって、精組成物１（０．９０重量部、収率６４％）を得た。
【０１７２】
（精組成物１のＳＥＣ測定）
得られた高分子化合物（精組成物１）のＳＥＣ（サイズ排除クロマトグラフィー）測定を下記の条件で行い、分子量分布を測定した。
＜ＳＥＣ測定条件＞
装置：東ソー社製ＨＬＣ８０２０
カラム：東ソー社製ＴＳＫｇｅｌ  ＧＭＨXL（カラムサイズ３０ｃｍ×２本）
カラム温度：４０℃
移動層：テトラヒドロフラン
流量：１．０ｍｌ／分
インジェクション濃度：０．１重量％
インジェクション量：０．１０ｍｌ
検出器：ＲＩ
換算法：ポリスチレン換算
近似式：３次式
【０１７３】
得られた高分子化合物（精組成物１）の重量平均分子量（Ｍｗ）は２９０００、分散値（Ｍｗ／Ｍｎ）は１．８０であった。
【０１７４】
（精組成物１の溶解度測定）
このものは安息香酸エチルに対し、室温で、１０重量％超の、より改善された溶解度を有した。
【０１７５】
＜実施例２＞
（例示の繰り返し単位（Ｐ−１）を含有し、重量平均分子量（Ｍｗ）＝３．０万、分散値（Ｍｗ／Ｍｎ）＝１．６０である高分子化合物、「精組成物２」の合成）
窒素気流下でＮ，Ｎ’−ビス（４−ヒドロキシフェニル）−Ｎ，Ｎ’−ジフェニル−ｐ−フェニレンジアミン（１．００重量部）、４，４’−ジフルオロベンゾフェノン（０．４９重量部）、炭酸カリウム（１．８７重量部）、および１−メチル−２−ピロリドン（２３．１３重量部）を１３４℃で７．５時間攪拌した。得られた反応混合物を冷却後、中間濾過により不溶物を除いた濾液を、メタノールに添加して得られた沈殿を、６０℃で６時間減圧乾燥することによって粗組成物２−１を得た。
【０１７６】
粗組成物２−１をテトラヒドロフランに溶解させ、この溶液にノルマンヘプタンを添加し、２０±５℃で３０分間撹拌して沈殿を得た。得られた沈殿を、再度同様の再沈殿操作により精製し、粗組成物２−２を得た。
【０１７７】
粗組成物２−２をトルエンに溶解させ、このトルエン溶液に脱塩水を添加し、５０±５℃で３０分間撹拌した。静置後分液して得られた有機層を同様の操作で更に２度洗浄し、無機分を除去した。得られた有機層を減圧濃縮し、残渣をテトラヒドロフランで抽出し、この溶液をメタノールに添加し、得られた沈殿を６０℃で８時間減圧乾燥することによって、精組成物２（０．９５重量部、収率６８％）を得た。
【０１７８】
（精組成物２のＳＥＣ測定）
得られた高分子化合物（精組成物２）について実施例１と同様にＳＥＣ分析した。その結果、重量平均分子量（Ｍｗ）＝３００００、分散値（Ｍｗ／Ｍｎ）＝１．６０であった。
【０１７９】
（精組成物２の溶解度測定）
このものは安息香酸エチルに対し、室温で、１０重量％超の、より改善された溶解度を有した。
【０１８０】
＜比較例１＞
（例示の繰り返し単位（Ｐ−１）を含有し、重量平均分子量（Ｍｗ）＝３．０万、分散値（Ｍｗ／Ｍｎ）＝１．８４である高分子化合物、「精組成物３」の合成）
窒素気流下でＮ，Ｎ’−ビス（４−ヒドロキシフェニル）−Ｎ，Ｎ’−ジフェニル−ｐ−フェニレンジアミン（１．００重量部）、４，４’−ジフルオロベンゾフェノン（０．４９重量部）、炭酸カリウム（１．８８重量部）、およびＮ−メチル−２−ピロリドン（２３．４重量部）を１４８℃で１５時間攪拌した。得られた反応混合物を濾過することにより、不溶物を除いた後、濾液をメタノールに添加した。得られた沈殿物を濾過により回収し、水−メタノール混合液およびメタノールで洗浄した後、クロロホルムに溶解させた。このクロロホルム溶液をアセトンに添加し終了後、３０分間攪拌した後、得られた沈殿物を濾過により回収した。次に、得られた沈殿物をアセトンで洗浄した後、乾燥することによって得られた固体をもう一度クロロホルムに溶解させた。このクロロホルム溶液をアセトンに添加し終了後、３０分間攪拌した後、得られた沈殿物を濾過により回収し、乾燥することによって、粗組成物３−１（１．０３重量部、収率７４％）を得た。
【０１８１】
得られた粗組成物３−１（１．００重量部）をクロロホルムに溶解させ、この溶液をアセトンに添加し終わった後、１０分間で液層を除き、得られた沈殿物を回収した。得られた沈殿物をクロロホルム・アセトン混合溶媒で洗浄した後、もう一度、クロロホルムに溶解させ、この溶液をアセトンに添加し終わった後、１０分間で液層を除き、得られた沈殿物を回収した。得られた沈殿物をクロロホルム・アセトン混合溶媒で洗浄し、乾燥した後、クロロホルムに溶解させた。このクロロホルム溶液をメタノールに添加し、得られた沈殿物を濾過により回収した後、乾燥することによって、精組成物３（０．５３重量部）を得た。
【０１８２】
（精組成物３のＳＥＣ測定）
得られた高分子化合物（精組成物３）について、実施例１と同様にＳＥＣ分析した。その結果、重量平均分子量（Ｍｗ）＝２９５００、分散値（Ｍｗ／Ｍｎ）＝１．８４であった。
【０１８３】
（精組成物３の溶解度測定）
このものの安息香酸エチルへの溶解度を調べたところ、１０重量％未満の溶解度であることが判った。
【図面の簡単な説明】
【０１８４】
【図１】本発明の有機電界発光素子の一例を示す模式的断面図である。
【図２】本発明の有機電界発光素子の他の例を示す模式的断面図である。
【符号の説明】
【０１８５】
１  基板
２  陽極
３  正孔注入層
４  正孔輸送層
５  発光層
６  正孔阻止層
７  電子輸送層
８  電子注入層
９  陰極
【図１】
0005584955.tif 000031
【図２】
0005584955.tif 000032